(57)【要約】【課題】光学的に透明であり、耐光性に優れ、吸水率が小さく、かつ紫外線硬化型樹脂との接着性に優れたスチレン系熱可塑性樹脂および樹脂組成物からなる光学部品を提供する。【解決手段】飽和吸水率が０．６重量％以下であり、かつ飽和吸水時の寸法変化率が０．０７％以下であるスチレン系熱可塑性樹脂及びスチレン系熱可塑性樹脂組成物からなる光学部品。【選択図】なし【特許請求の範囲】
【請求項１】
飽和吸水率が０．６重量％以下であり、かつ飽和吸水時の寸法変化率が０．０７％以下であるスチレン系熱可塑性樹脂からなる光学部品。
【請求項２】
芳香族ビニル単位（Ａ）を７３〜９５重量％、及び、不飽和ニトリル単位（Ｂ）を５〜２７重量％からなることを特徴とする請求項１に記載のスチレン系熱可塑性樹脂からなる光学部品。
【請求項３】
芳香族ビニル単位（Ａ）を７３〜９２重量％、及び、不飽和ニトリル単位（Ｂ）を８〜２７重量％からなることを特徴とする請求項１に記載のスチレン系熱可塑性樹脂からなる光学部品。
【請求項４】
前記樹脂成分が、アルキル（メタ）アクリレート、（メタ）アクリル酸、α、β−不飽和カルボン酸、マレイミドまたはグリシジル基含有単量体からなる群より選ばれる少なくとも１種の成分（Ｃ）を、前記成分（Ａ）と前記成分（Ｂ）の合計量１００重量部に対して、０〜２０重量部含有することを特徴とする請求項２または３に記載のスチレン系熱可塑性樹脂からなる光学部品。
【請求項５】
前記樹脂成分全体に対する前記成分（Ｂ）の含有量の平均値（Ｘ）が５＜Ｘ≦２７重量％であり、
前記樹脂成分が、前記成分（Ｂ）を（Ｘ−５）重量％以下有する共重合体、及び、前記成分（Ｂ）を（Ｘ＋５）重量％以上有する共重合体を、それぞれ５重量％以下有することを特徴とする請求項２または４に記載のスチレン系熱可塑性樹脂からなる光学部品。
【請求項６】
前記樹脂成分全体に対する前記成分（Ｂ）の含有量の平均値（Ｘ）が８≦Ｘ≦２７重量％であり、
前記樹脂成分が、前記成分（Ｂ）を（Ｘ−５）重量％以下有する共重合体、及び、前記成分（Ｂ）を（Ｘ＋５）重量％以上有する共重合体を、それぞれ５重量％以下有することを特徴とする請求項３または４に記載のスチレン系熱可塑性樹脂からなる光学部品。
【請求項７】
成分（Ａ）がスチレンであり、成分（Ｂ）がアクリロニトリルであることを特徴とする請求項２〜６いずれか一項に記載のスチレン系熱可塑性樹脂からなる光学部品。
【請求項８】
成分（Ｃ）が、ブチルアクリレートであることを特徴とする請求項４〜７いずれか一項に記載のスチレン系熱可塑性樹脂からなる光学部品。
【請求項９】
請求項２〜８記載のスチレン系熱可塑性樹脂１００重量部に対して、ヒンダードアミン系安定剤（Ｄ）を０．０５〜２．０重量部含有し、飽和吸水率が０．６重量％以下であり、かつ、飽和吸水時の寸法変化率が０．０７％以下であることを特徴とするスチレン系熱可塑性樹脂組成物からなる光学部品。
【請求項１０】
成分（Ｄ）が、セバシン酸ジエステル化合物であることを特徴とする請求項９に記載のスチレン系熱可塑性樹脂組成物からなる光学部品。
【請求項１１】
成分（Ｄ）が、ビス(２,２,６,６−テトラメチル−４−ピペリジル)セバケートであることを特徴とする請求項９または１０に記載のスチレン系熱可塑性樹脂組成物からなる光学部品。
【請求項１２】
光学部品が押出成形シートからなることを特徴とする請求項１〜１１いずれか一項に記載の光学部品。
【請求項１３】
光学部品が背面透過型プロジェクションテレビ用スクリーンである請求項１〜１１いずれか一項に記載の光学部品。
【請求項１４】
光学部品が背面透過型プロジェクションテレビ用スクリーンのフレネルレンズ及びレンチキュラーレンズのレンズ基板である請求項１〜１１いずれか一項に記載の光学部品。
【請求項１５】
光学部品が薄型テレビ用前面パネル基板である請求項１〜１１いずれか一項に記載の光学部品。
【請求項１６】
光学部品が液晶テレビ用拡散板である請求項１〜１１いずれか一項に記載の光学部品。
【発明の詳細な説明】
【技術分野】
【０００１】
本発明は、透明性、耐光性に優れた光学用部品に適した特定のスチレン系熱可塑性樹脂、及びスチレン系熱可塑性樹脂組成物からなる光学部品に関するものである。
【背景技術】
【０００２】
近年テレビの大型化に伴い従来の直視型ブラウン管テレビから背面透過型プロジェクションテレビ、ＰＤＰテレビ、液晶テレビの需要が増大している。これらには、光学的に透明な樹脂製のスクリーン、拡散板、導光板等が使われている。例えば、プロジェクションテレビのスクリーンの構成は、一般的にはテレビ内部から順にフレネルレンズ、レンチキュラーレンズのレンズ基板の２枚構成の樹脂製レンズからなり、場合によっては、該スクリーンの前に前面パネルが設けられることもある。
【０００３】
一般に、光学部品特にフレネルレンズ、レンチキュラーレンズ等に使用される可能性のある透明樹脂としては、アクリル樹脂、スチレンーアクリル系共重合体、ポリカーボネート、ポリスチレン、スチレン−アクリロニトリル共重合体及び環状オレフィン等があげられる。具体的には、それらの部品には、従来からアクリル樹脂が使用されてきた。しかし、近年のテレビの大型化に伴うスクリーン自体の大型化により、吸水率が大きいアクリル樹脂を使用していることに起因するスクリーンの反りが目立つようになり、結果的に画面が歪む等の問題が発生した。この問題を改善する為に、最近では吸水率の小さいスチレン−アクリル系共重合体が使用されている（例えば、特許文献１参照。）。
【０００４】
また、フレネルレンズ、レンチキュラーレンズには、従来はアクリル樹脂が使用されていた。しかし、上記したようにアクリル樹脂は吸水による寸法変化が大きい。テレビの大型化に伴いこれらレンズも大きくなっており、吸水によりレンズの寸法が変化することで、特にレンズの中心部が膨らむように反りが発生する。その結果、焦点ボケ、色再現性の低下、２重像といった現象による映像の画質低下の問題が起こった。これらの現象を解決するために、該レンズの材質としてアクリル樹脂に比べて吸水率の小さいスチレンーアクリル系共重合体が採用され主流となっている。
【０００５】
しかしながら、最近は更に大型化の薄型テレビが開発されており、スチレン−アクリル系共重合体でも吸水による寸法変化による反りの発生が問題となり始めている。この問題を解決するために、メタクリル酸メチルの含有量を下げたスチレン−アクリル系共重合体の開発が試みられている。しかし、メタクリル酸メチルの含有量を下げると、吸水による寸法変化は小さくすることはできるが、該樹脂基板を使ってフレネルレンズ等レンズを制作する際に基板の上に塗布される紫外線硬化型樹脂との接着性が不十分となり、フレネルレンズ等を加工できないという問題がある。
【０００６】
一方、スチレン−アクリロニトリル共重合体に関しては、従来は、単に共重合体として記載されているのみであり、その具体的な組成等についての検討はなされていない（例えば、特許文献２〜６参照。）。
【特許文献１】特開２００２−４０５６３号公報
【特許文献２】特開平２−２４５７０３号公報
【特許文献３】特開平９−２６５０３号公報
【特許文献４】特開平９−２８１３０７号公報
【特許文献５】特開平１１−３１２７４１号公報
【特許文献６】特開２００３−２７９７１２号公報
【発明の開示】
【発明が解決しようとする課題】
【０００７】
本発明は、上記問題点を鑑みてなされたもので、光学的に透明であり、耐光性に優れ、吸水率および寸法変化率が小さく、なお且つ紫外線硬化型樹脂との接着性に優れたスチレン系熱可塑性樹脂、スチレン系熱可塑性樹脂組成物からなる光学部品を提供することを目的とするものである。また、大型の映像スクリーンの吸水によるスクリーンの寸法変化を劇的に改良することを目的とする。
【課題を解決するための手段】
【０００８】
本発明者らは、上記の目的を達成すべく鋭意検討を進めた結果、以下に記す特定のスチレン系熱可塑性樹脂により上記目的を達成できることを見出し、本発明を完成するに至った。また、該樹脂に更に特定のヒンダードアミン系安定剤を組み合わせた樹脂組成物が、更に優れた特性を有することを見出した。
即ち、本発明においては、光学特性に優れ且つ吸水寸法安定性の高い特定の樹脂を見出すことで上記目的を達成し、更にその樹脂に耐光性を更に高める為の安定剤を加えた樹脂組成物が、より優れた特性を有することを見出した。
【０００９】
尚、樹脂の耐光（候）性の向上手法としては、トリアジン系、ベンゾトリアジン系、ベンゾフェノン系等の紫外線吸収剤と安定剤との併用が一般的に取られる。しかし、本発明の用途などの様に、紫外線を照射して紫外線硬化型樹脂を硬化させる場合には、紫外線吸収剤が、照射された紫外線を吸収し硬化反応を阻害し、全く硬化しないか、または硬化しても満足する密着性を発揮できない等の問題が生じるため、紫外線吸収剤との併用は好ましくない。この観点から、本発明においては、紫外線吸収剤を併用しないで耐光（候）性を改善し、かつ接着性を阻害しない安定剤についても鋭意研究を行った。
【００１０】
本発明の目的は、以下のスチレン系熱可塑性樹脂、及びスチレン系熱可塑性樹脂組成物により達成された。
１.飽和吸水率が０．６重量％以下であり、かつ飽和吸水時の寸法変化率が０．０７％以下であるスチレン系熱可塑性樹脂からなる光学部品。
２．芳香族ビニル単位（Ａ）を７３〜９５重量％、及び、不飽和ニトリル単位（Ｂ）を５〜２７重量％からなることを特徴とする前記１に記載のスチレン系熱可塑性樹脂からなる光学部品。
３．芳香族ビニル単位（Ａ）を７３〜９２重量％、及び、不飽和ニトリル単位（Ｂ）を８〜２７重量％からなることを特徴とする前記１に記載のスチレン系熱可塑性樹脂からなる光学部品。
４．前記樹脂成分が、アルキル（メタ）アクリレート、（メタ）アクリル酸、α、β−不飽和カルボン酸、マレイミドまたはグリシジル基含有単量体からなる群より選ばれる少なくとも１種の成分（Ｃ）を、前記成分（Ａ）と前記成分（Ｂ）の合計量１００重量部に対して、０〜２０重量部含有することを特徴とする前記２または３に記載のスチレン系熱可塑性樹脂からなる光学部品。
【００１１】
５．前記樹脂成分全体に対する前記成分（Ｂ）の含有量の平均値（Ｘ）が５＜Ｘ≦２７重量％であり、
前記樹脂成分が、前記成分（Ｂ）を（Ｘ−５）重量％以下有する共重合体、及び、前記成分（Ｂ）を（Ｘ＋５）重量％以上有する共重合体を、それぞれ５重量％以下有することを特徴とする前記２または４に記載のスチレン系熱可塑性樹脂からなる光学部品。
６．前記樹脂成分全体に対する前記成分（Ｂ）の含有量の平均値（Ｘ）が８≦Ｘ≦２７重量％であり、
前記樹脂成分が、前記成分（Ｂ）を（Ｘ−５）重量％以下有する共重合体、及び、前記成分（Ｂ）を（Ｘ＋５）重量％以上有する共重合体を、それぞれ５重量％以下有することを特徴とする前記３または４に記載のスチレン系熱可塑性樹脂からなる光学部品。
７．成分（Ａ）がスチレンであり、成分（Ｂ）がアクリロニトリルであることを特徴とする前記２〜６いずれか一項に記載のスチレン系熱可塑性樹脂からなる光学部品。
８．成分（Ｃ）が、ブチルアクリレートであることを特徴とする前記４〜７いずれか一項に記載のスチレン系熱可塑性樹脂からなる光学部品。
９．前記２〜８記載のスチレン系熱可塑性樹脂１００重量部に対して、ヒンダードアミン系安定剤（Ｄ）を０．０５〜２．０重量部含有し、飽和吸水率が０．６重量％以下であり、かつ、飽和吸水時の寸法変化率が０．０７％以下であることを特徴とするスチレン系熱可塑性樹脂組成物からなる光学部品。
【００１２】
１０．成分（Ｄ）が、セバシン酸ジエステル化合物であることを特徴とする前記９に記載のスチレン系熱可塑性樹脂組成物からなる光学部品。
１１．成分（Ｄ）が、ビス(２,２,６,６−テトラメチル−４−ピペリジル)セバケートであることを特徴とする前記９または１０に記載のスチレン系熱可塑性樹脂組成物からなる光学部品。
１２．光学部品が押出成形シートからなることを特徴とする前記１〜１１いずれか一項に記載の光学部品。
１３．光学部品が背面透過型プロジェクションテレビ用スクリーンである前記１〜１１いずれか一項に記載の光学部品。
１４．光学部品が背面透過型プロジェクションテレビ用スクリーンのフレネルレンズ及びレンチキュラーレンズのレンズ基板である前記１〜１１いずれか一項に記載の光学部品。
１５．光学部品が薄型テレビ用前面パネル基板である前記１〜１１いずれか一項に記載の光学部品。
１６．光学部品が液晶テレビ用拡散板である前記１〜１１いずれか一項に記載の光学部品。
【発明の効果】
【００１３】
本発明の光学部品に用いられるスチレン系熱可塑性樹脂及びスチレン系熱可塑性樹脂組成物は、優れた光学特性、優れた耐光性、優れた吸水寸法安定性及び紫外線硬化型樹脂との優れた接着性を有しており、家電機器、ＯＡ機器等の光学部品等の用途に使用することが可能となる。
【発明を実施するための最良の形態】
【００１４】
本発明について、以下具体的に説明する。
本発明の光学部品に用いられるスチレン系熱可塑性樹脂及びスチレン系熱可塑性樹脂組成物は、飽和吸水率が０．６重量％以下であり、かつ飽和吸水時の寸法変化率が０．０７％以下である。
本発明の光学部品に用いられるスチレン系熱可塑性樹脂及びスチレン系熱可塑性樹脂組成物の飽和吸水時の寸法変化率は、好ましくは０．００１〜０．０６％、さらに好ましくは０．００５〜０．０５％、特に好ましくは０．０１〜０．０４％である。
本発明の光学部品に用いられる樹脂及びスチレン系熱可塑性樹脂組成物は、剛性、耐久性、低吸水性、良加工性、耐薬品性に優れており、更に透明性、耐光性および紫外線硬化型樹脂との接着性にも優れており、これらの特性を要求する光学部品を得るのに適した樹脂及び樹脂組成物である。
【００１５】
本発明の光学部品に用いられるスチレン系熱可塑性樹脂は、ポリスチレン、スチレンーアクリロニトリル共重合体、スチレンーメタクリレート共重合体、メタクリレートーブタジエンースチレンからなるＭＢＳ樹脂などのスチレン系熱可塑性樹脂を用いることができる。その中でも、スチレンーアクリロニトリル共重合体を用いることが好ましい。
本発明の光学部品に用いられるスチレン系熱可塑性樹脂は、芳香族ビニル単位（Ａ）７３〜９５重量％と不飽和ニトリル単位（Ｂ）５〜２７重量％からなることが好ましい。樹脂成分は、成分（Ａ）７３〜９２重量％および成分（Ｂ）８〜２７重量％からなることがより好ましく、成分（Ａ）７７〜９０重量％および成分（Ｂ）１０〜２３重量％であることが更に好ましく、成分（Ａ）７８〜８５重量％および成分（Ｂ）１５〜２２重量％からなることが特に好ましい。
【００１６】
上記の成分（Ｂ）の含有量は、本発明の樹脂あるいはスチレン系熱可塑性樹脂組成物を光学部品用途のレンズ基材に用いる場合の、レンズ基材に接着させる紫外線硬化型樹脂との接着性の観点から５重量％以上とすることが好ましく、また飽和吸水時の寸法変化率および黄色度（ＹＩ）の観点から２７重量％以下とすることが好ましい。
【００１７】
また、上記の成分（Ｂ）について、樹脂成分全体に対する成分（Ｂ）の含有量の平均値（Ｘ）が５＜Ｘ≦２７重量％であり、その樹脂成分が、成分（Ｂ）を（Ｘ−５）重量％以下有する共重合体、及び、成分（Ｂ）を（Ｘ＋５）重量％以上有する共重合体を、それぞれ５重量％以下含有することが好ましい。また、それぞれの共重合体の含有量を０．０１〜５重量％とすることが更に好ましく、それぞれの共重合体の含有量を０．０２〜４．５重量％とすることがより好ましく、０．０２〜３．５重量％であることが特に好ましい。
また、上記の成分（Ｂ）について、樹脂成分全体に対する成分（Ｂ）の含有量の平均値（Ｘ）が８≦Ｘ≦２７重量％であり、その樹脂成分が、成分（Ｂ）を（Ｘ−５）重量％以下有する共重合体、及び、成分（Ｂ）を（Ｘ＋５）重量％以上有する共重合体を、それぞれ５重量％以下含有することが更に好ましい。また、それぞれの共重合体の含有量を０．０１〜５重量％とすることが更に好ましく、それぞれの共重合体の含有量を０．０２〜４．５重量％とすることがより好ましく、０．０２〜３．５重量％であることが特に好ましい。
【００１８】
本発明の光学部品に用いられるスチレン系熱可塑性樹脂に用いられる芳香族ビニル単位（Ａ）としては、スチレン、α―メチルスチレン、ビニルトルエン、ジメチルスチレン、ｔ−ブチルスチレン、クロルスチレンなどを挙げることができるが、特にスチレンが好ましい。また、不飽和ニトリル単位（Ｂ）としては、アクリロニトリル、メタクリロニトリルなどを挙げることができるが、特にアクリロニトリルが好ましい。
【００１９】
また、本発明の光学部品に用いられる樹脂は、成分（Ａ）および／または成分（Ｂ）と共重合可能な単量体を含んでも良い。そのような共重合可能な単量体（Ｃ）としては、メチル（メタ）アクリレート、エチル（メタ）アクリレート、プロピル（メタ）アクリレート、ブチル（メタ）アクリレート、２−エチル（メタ）アクリレート、２−エチルヘキシルメタアクリレート等のアルキル（メタ）アクリレート；アクリル酸、メタクリル酸などの（メタ）アクリル酸；無水マレイン酸等のα、β―不飽和カルボン酸；Ｎ−フェニルマレイミド、Ｎ−メチルマレイミド、Ｎ−シクロヘキシルマレイミド等のマレイミド；グリシジルメタクリレート等のグリシジル基含有単量体が挙げられる。これらの単量体は1種あるいは２種以上を組み合わせて用いることが出来る。これらの中でも、アルキル（メタ）アクリレートが好ましく、ブチルアクリレートが更に好ましい。
成分（Ｃ）の含有量は、スチレン系樹脂１００重量部に対して０〜２０重量部とすることが好ましく、７〜１５重量部とすることが更に好ましい。
【００２０】
本発明の光学部品に用いられるスチレン系熱可塑性樹脂及びスチレン系熱可塑性樹脂組成物を得る方法としては、例えば、完全攪拌混合槽に、モノマー、開始剤、溶媒等を連続的にフィードし、連続的に反応槽から抜き出し、熱時、脱揮系で揮発分を除去する方法が挙げられる。脱揮系でのポリマー滞留は極力少なくすることが好ましい。
【００２１】
本発明の光学部品に用いられるスチレン系熱可塑性樹脂の重量平均分子量としては、スチレン換算分子量で１８５,０００〜２５０,０００の範囲が好ましい。重量平均分子量はゲル浸透クロマトグラフィー（東ソー社製HLC8220GPC）、カラム（東ソー社製TSK-GEL G6000HXL-G5000HXL-G5000HXL-G4000HXL-G3000HXL直列）を用いて測定する。試料  ２０ｍｇ±０．５ｍｇをテトラヒドロフラン  １０ｍｌに溶解し、０．４５μｍのフィルターで濾過した。この溶液をカラム温度４０℃に１００μｌ注入し、検出器ＲＩ温度  ４０℃で測定しスチレン換算した値を用いる。
【００２２】
光学用途としては、薄型テレビとして背面透過型プロジェクションテレビ（又はリアプロジェクションテレビ）、液晶テレビ、ＰＤＰテレビ等が挙げられるが、本発明の光学部品は、背面透過型プロジェクションテレビ、液晶テレビに用いられる部品である。具体的には、背面透過型プロジェクションテレビおよび液晶テレビなどに用いられるスクリーン（フレネルレンズ、レンチキュラーレンズ、前面パネル、拡散板、導光板等挙げられる。これらの部品においては、部品が吸水して寸法変化が起こり反りが発生した場合、画像が歪む等の不具合が起こる。よって、これらの光学部品には、吸水率及び寸法変化率が低いことが要求されており、本発明に記載の樹脂あるいはスチレン系熱可塑性樹脂組成物を用いることでその要求を満たすことができる。
【００２３】
また、光学部品であるスクリーン等は、ＣＲＴ等から照射される光を長時間受けることとなる為に、使用される材質には、耐光性能が高いことが要求される。本発明の樹脂は、優れた耐光性能を有するが、長時間の耐光性を更に高めるために更なる耐光性処方を施すことが好ましい。しかし、該スクリーンのフレネルレンズに塗布される紫外線硬化型樹脂は、紫外線の照射を受けて硬化反応が進行する為、スクリーン用の樹脂に紫外線を吸収する等の硬化反応を阻害するものを添加することは実用的でない。更に、添加したものがスクリーン基材と紫外線硬化型樹脂との接着性を阻害するものであってはならない。また、添加するものが、該スクリーンの透明性を低下させることがあってはならない。
【００２４】
本発明者らは、耐光性、硬化反応性及び接着性等を満足する耐光剤について鋭意検討した結果、ヒンダードアミン系安定剤が適することを見出した。即ち、本発明のスチレン系熱可塑性樹脂にヒンダードアミン系安定剤を加えることで、長時間の耐光性を更に高めることが可能となる。本発明のヒンダードアミン系安定剤（Ｄ）としては、ビス(２,２,６,６−テトラメチル−４−ピペリジル)セバケート、ビス(１,２,２,６,６−ペンタメチル−４−ピペリジル)セバケート、及びメチル(１,２,２,６,６−ペンタメチル−４−ピペリジル)セバケートなどのセバシン酸ジエステル化合物、１−［２−〔３−（３,５−ジ−t−ブチル−４−ヒドロキシフェニル）プロピオニルオキシ〕エチル］−４−〔３−（３,５−ジ−t−ブチル−４−ヒドロキシフェニル）プロピオニルオキシ〕−２,２,６,６−テトラメチルピペリジン、４−ベンゾイルオキシ−２,２,６,６−テトラメチルピペリジン、８−アセチル−３−ドデシル−７,７,９,９−テトラメチル−１,３,８−トリアザスピロ［４,５］デカン−２,４−ジオン、コハク酸ジメチル−１−(２−ヒドロキシエチル)−４−ヒドロキシ−２,２,６,６−テトラメチルピペリジン重縮合物が挙げられ、その１種以上を用いることができる。それらの中でも、ビス(２,２,６,６−テトラメチル−４−ピペリジル)セバケート、ビス(１,２,２,６,６−ペンタメチル−４−ピペリジル)セバケート、メチル(１,２,２,６,６−ペンタメチル−４−ピペリジル)セバケートなどのセバシン酸ジエステル化合物が好ましく、ビス(２,２,６,６−テトラメチル−４−ピペリジル)セバケートが最も好ましい。
【００２５】
ヒンダードアミン系安定剤（Ｄ）は、スチレン系熱可塑性樹脂１００重量部に対し、０．０５〜２．０重量部の範囲で添加することが好ましい。ヒンダードアミン系安定剤（Ｄ）の含有量は、好ましくは、樹脂１００重量部に対し、０．１〜１．５重量部の範囲内であり、より好ましくは０．２〜１．０重量部の範囲内である。耐光性向上の観点から、安定剤（Ｄ）の含有量は、０．０５重量部以上であり、紫外線硬化型樹脂との接着性の観点から２．０重量部以下とすることが好ましい。
【００２６】
ヒンダードアミン系安定剤（Ｄ）は、スチレン系熱可塑性樹脂の重合時に添加することができる。また、押出機を用いてスチレン系熱可塑性樹脂を溶融する際に、樹脂ペレットと共にホッパー、あるいはサイドフィーダーから添加することもできる。さらにまた、光学部品用として用いる同種のスチレン系熱可塑性樹脂と安定剤とのマスターバッチを事前に準備し、光学部品を押出成形あるいは射出成形する際に、上記マスターバッチを添加する、簡便な方法をとることもできる。
【００２７】
本願発明の光学部品に用いられるスチレン系熱可塑性樹脂あるいはスチレン系熱可塑性樹脂組成物は、光を拡散する目的の拡散材を０．１〜１０重量％含有しても良い。一般的には、拡散材としては架橋させたアクリル樹脂、架橋させたスチレンーアクリル系樹脂、架橋したスチレン樹脂、架橋したシリコン系樹脂等の有機系拡散材や、炭酸カルシューム、タルク、酸化チタン、硫酸バリューム等の無機系拡散材があげられる。
【００２８】
本発明の光学部品は、スチレン系熱可塑性樹脂あるいはスチレン系熱可塑性樹脂組成物を用いて、射出成形あるいは押出成形により所望の成形品とすることができる。特に大型部品になる程、押出成形のシートから加工するのが好ましい。例えば、本発明のスチレン系熱可塑性樹脂あるいはスチレン系熱可塑性樹脂組成物を設定温度２４０℃の６５ｍｍ単軸押出機（東芝機械（株）製）で溶融し、押出機ヘッドに設けたＴダイから押し出し、ついで３本ロール（温度：上ロール  ９８℃、中ロール  ９５℃、下ロール  ８５℃）を介して厚さ１．８５ｍｍの光学用のスクリーン基板を得ることができる。該基板に、さらに片側に熱硬化性樹脂を所望の形状、例えばフレネルレンズの形状に成形し、規定の紫外線を必要時間、照射し、熱硬化させることで、所望のリアプロジェクションテレビ用のスクリーンを得ることができる。
【実施例】
【００２９】
以下、本発明の実施の形態を実施例に基づいて詳細に説明するが、本発明はこれらの実施例に限定されるものではない。なお、以下の表中の各物性は、次に示す方法により求めた。
【００３０】
（１）飽和吸水率
射出成形された１５０ｍｍ×１５０ｍｍ×２．０ｍｍ厚さの平板試験片を、予め８０℃にて３時間乾燥した後に、２３℃のデシケーター中で冷却する。この時の試験片の重量をＷ０とする。次に、この試験片を２３℃の水中に浸漬し、重量増加が平衡に達した時の重量（Ｗ１）を測定して、次式から飽和吸水率（ｗｔ％）を求める。
飽和吸水率＝（Ｗ１―Ｗ０）／Ｗ０×１００
【００３１】
（２）飽和吸水時の寸法変化
上記で飽和吸水率に達した後に、試験片を取出し、布で表面を拭く。平板の樹脂の流れ方向について、吸水前後の寸法をノギスで測定し、吸水前後の寸法変化量を求め、その値を吸水前の寸法で除して求める。
【００３２】
（３）全光線透過率
５０ｍｍ×９０ｍｍ×２．５ｍｍ厚さの試験片を４枚重ねて、ＪＩＳ  Ｋ７１０５に準じて測定する。但し、実施例８、比較例４〜５は、１２.７ｍｍ×１２.７ｍｍ×１２７ｍｍの短冊試験片を用いた。
【００３３】
（４）曇り度
５０ｍｍ×９０ｍｍ×２．５ｍｍ厚さの試験片を４枚重ねて、ＪＩＳ  Ｋ７１０５に準じて測定する。但し、実施例８、比較例４〜５は、１２.７ｍｍ×１２.７ｍｍ×１２７ｍｍの短冊試験片を用いた。また、白濁の有無は目視で観察した。
【００３４】
（５）耐光性試験
スガ試験機(株)製サンシャインウエザーメータ−を用いて、下記の条件にて測定する。
ＢＰ温度６３℃
降雨なし
５００時間暴露
【００３５】
（６）黄変指数変化（△ＹＩ）
耐光性試験５００時間後の試料をスガ試験機(株)製多光源分光測色計ＭＳＣ−５Ｎにて黄変指数（ＹＩ５００）を測定し、下式のように、未暴露の試料の黄変指数（ＹＩ０）との差で表す。
△ＹＩ＝ＹＩ５００−ＹＩ０
【００３６】
（７）接着性試験
紫外線硬化型樹脂として、ウレタンーアクリレート（共栄社化学株式会社製  
ＵＡ−３０６Ｈ）を使用する。硬化剤として、イルガキュア９０７（日本バガルギー（株）製）を使用し、硬化型樹脂９０％に対し、１０％の割合で添加する。硬化剤を含んだ硬化型樹脂を試験片（寸法５０ｍｍ×９０ｍｍ×２．５ｍｍ）上に塗布した後、試験片側から光照射を行い、硬化型樹脂を硬化させる。硬化には高圧水銀灯（波長３６５ｎｍにおける光強度１５０ｍｗ／ｃｍ２）を用い、３０秒照射とする。硬化させた面にナイフで１ｍｍの碁盤目１００個を作り、ニチバン製のセロハンテープを圧着した後に、４５度の角度で速やかにセロテープを剥がし、硬化樹脂の接着状態を観察する。
【００３７】
尚、表１及び２では、接着性が十分である場合を“○”、若干剥がれる部分がある場合を“△”、硬化樹脂の大半が剥がれる場合を“×”とした。また、表中の“−”印は、未含有または未測定を示す。
【００３８】
（８）樹脂組成分布の測定
試料０．０５ｇを４０ｍｌのＴＨＦ（テトラヒドロフラン）に溶解し、高速液体クロマトグラフＷａｔｅｒｓ  ＴＭ６００（Ｗａｔｅｒｓ社製）を用い、カラムはμ  ＢＯＮＤＡＳＰＨＥＲＥ  ３．９ｍｍφ×１５０ｍｍ、カラムオーブン  ３５℃、キャリアはヘキサン／クロロホルム  １ｍＬ／ｍｉｎ、グラジエント条件は下記の条件、検出器は、Ｍａｓｓ  Ｄｅｔｅｃｔｏｒ  ＥＬＳＤ−１０００（Ｐｏｌｙｍｅｒ  Ｌａｂｏｒａｔｏｒｉｅｓ社製）で、Ｎｅｂ．温度  ４０℃、Ｅｖａ．温度  ７０℃、ガス流量  １．０Ｌ／ｍｉｎで共重合体中のアクリロニトリル組成分布を測定した。
グラジエント条件
ＴＩＭＥ        ヘキサン％      クロロホルム％
０              ５０                ５０
１５                ０              １００
２０                ０              １００
【００３９】
［実施例１〜７および比較例１〜３］
表１に示したスチレン系熱可塑性樹脂と安定剤の組み合わせを、３０ｍｍベント式単軸押出機（（株）石中鉄工所製  ＨＳ−Ｂ）を用いて、２２０℃で混練りし、目的の樹脂あるいは樹脂組成物を得た。安定剤としては、ＪＦ９０（城北化学工業(株)製）を用いた。得られた各々の樹脂あるいは樹脂組成物を東芝機械（株）製ＩＳ−５５ＥＰＮを用いて、温度２４０℃、金型温度６０℃の条件で射出成形し評価用試験片を作成した。それらの物性の評価結果を表１に示す。
【００４０】
なお、アクリロニトリル２０重量％を含有するスチレン系熱可塑性樹脂のうち、アクリロニトリルを１５重量％以下および２５重量％以上含有する共重合体の含有量は、それぞれ４重量％以下であった。また、アクリロニトリル９重量％を含有するスチレン系熱可塑性樹脂組成物のうち、アクリロニトリルを５重量％以下および１４重量％以上含有する共重合体の含有量は、それぞれ５重量％以下であった。また、比較例２は、ＰＳＪポリスチレンＨＦ７７（ＰＳジャパン(株)製）を用いた。
表１に示す通り、実施例１〜７は飽和吸水率が小さく、且つ寸法変化率も小さく、紫外線硬化型樹脂との接着性に優れている。
【００４１】
比較例１でアクリロニトリル含有量が高くなると、飽和吸水率は大きく、寸法変化率も大きくなる。比較例２のようにアクリロニトリルを含まないと紫外線硬化樹脂との接着性が得られなくなる。また、比較例３のように安定剤の量が多くなると紫外線硬化樹脂との接着性が得られない。
【００４２】
［実施例８および比較例４、５］
表２に示した組成のアクリロニトリルの組成分布を高速液体クロマトグラフで測定した結果を表２に示す。アクリロニトリルの組成分布が広くなると、光学特性が低下し、寸法変化が大きくなり好ましくない。
【００４３】
【表１】
2007108727.tif 000002
【００４４】
【表２】
2007108727.tif 000003
【産業上の利用可能性】
【００４５】
光学的に透明な樹脂製の大型スクリーン（フレネルレンズ、レンチキュラーレンズ）、前面パネル、拡散板、導光板等などに使用することが可能である。